両親媒性グラフトコポリマーである保護コロイド少なくとも1の存在下でのラジカル重合可能なモノマーのエマルション重合によって得られるポリマー分散物の、減音材の製造のための使用。両親媒性保護コロイドが、水溶性ポリアルキレンオキシド単位を有する主鎖、及び、ポリビニルエステル単位を有する側鎖、を有することを特徴とする請求項1記載の使用。両親媒性保護コロイドが、50個のアルキレンオキシド単位あたり少なくとも0.05のグラフト箇所の平均グラフト度を有することを特徴とする請求項2記載の使用。ビニルエステル単位に対するポリアルキレンオキシド単位の比が10/90から80/20まで、好ましくは50/50までであることを特徴とする請求項1から3のいずれか1項記載の使用。両親媒性保護コロイドが、A主鎖として水溶性ポリアルキレンオキシド、ポリマー全体に対して10~50質量、及び、BB1酢酸ビニル、プロピオン酸ビニル及びその混合物から選択されるビニルエステル、側鎖に対して70~100質量、及びB2更なるエチレン性不飽和のラジカル重合可能なモノマー、側鎖に対して0~30質量のラジカル重合により形成された側鎖、ポリマー全体に対して50~90質量を有することを特徴とする請求項1から4のいずれか1項記載の使用。両親媒性保護コロイドが、ポリエチレンオキシド単位を有する主鎖、及び、ポリ酢酸ビニル単位を有する側鎖、を有することを特徴とする請求項1から5のいずれか1項記載の使用。エマルション重合により製造されるポリマーのガラス転移温度が-60°Cから70°C以下の範囲であることを特徴とする請求項1から6のいずれか1項記載の使用。エマルション重合により製造されるポリマーが少なくとも60質量が主モノマーから構築されており、前記主モノマーがC1~C20アルキルメタアクリラート、20個までのC原子を含むカルボン酸のビニルエステル、20個までのC原子を有するビニル芳香族化合物、エチレン性不飽和ニトリル、ビニルハロゲン化物、1~10個のC原子を含むアルコールのビニルエーテル、2~8個のC原子及び1又は2個の二重結合を有する脂肪族炭化水素又は前記モノマーの混合物から選択されていることを特徴とする請求項1から7のいずれか1項記載の使用。ポリマーが少なくとも60質量が、C1~C10アルキルメタアクリラートから構築されていることを特徴とする請求項1から8のいずれか1項記載の使用。ポリマーが、コア-シェル形態を有するか、又は、少なくとも二段階の重合により製造可能であり、その際、コア形成ポリマーのガラス転移温度はシェル形成ポリマーのガラス転移温度とは少なくとも10°C異なり、又は、第1の重合段階で発生するポリマーのガラス転移温度は第2の重合段階で発生するポリマーのガラス転移温度とは少なくとも10°C異なることを特徴とする請求項1から9のいずれか1項記載の使用。車両のボディ部品の振動減衰のための、請求項1から10のいずれか1項記載の使用。aラジカル重合可能なモノマーのエマルション重合により得られる、水中分散したポリマー少なくとも1、及び、両親媒性グラフトコポリマーである保護コロイド少なくとも1、を含むポリマー分散物、及びb無機充填剤を含む減音材。aポリマー分散物の固形物5~20質量、b無機充填剤40~80質量、c水10~40質量、及びd助剤0~10質量を含む請求項12記載の減音材。無機充填剤が、カオリン、白亜、マイクロドロマイト、珪砂及び雲母から選択されており、かつ、助剤が少なくとも0.1質量使用され、かつ、増粘剤、樹脂、可塑剤及び分散剤から選択されていることを特徴とする請求項12又は13記載の減音材。1請求項1から10のいずれか1項に挙げた特徴部を有するポリマー分散物含分を有する減音材又は請求項12から14のいずれか1項に挙げた減音材を準備し、かつ、2前記減音材を車両の部材に設けかつ乾燥させる、車両の部材のバイブレーション又は振動の減衰のための方法。